Brevet FR2464318A3 — publié le 19810306

FR 2464318 A3 19810306 FR 8018720 A 19800828 Bande de tissu en filé texturé à multicomposants. L'invention concerne une bande de tissu composée de fils à multifilaments, qui, pour leur part, se composent de fibres à multicomposants, essentiellement subdivisées, du type à matrice et à segments qui présentent, à des intervalles irréguliers, des points de soudure agissant sur la totalité ou une partie de la section transversale de chacun des fils individuels à multifilaments. On connaît déjà des fils constitués de filaments individuels du type à multicomposants à matrice et à segments, grâce aux brevets allemands n' 28 03 136 et 28 09 346. Ces fils se composent d'au moins deux polymères différents, qui présentent des comportements très différents l'un de l'autre pour ce qui est du rétrécissement (contraction, retrait). Le déclenchement du rétrécissement (différent pour les deux polymères) permet d'atteindre une séparation totale ou partiel- le des composants. L'on a constaté que, dans certaines conditions, la textu- ration par fausse torsion de fils du type décrit ci-dessus permettait d'obtenir des effets surprenants, grâce au choix convenable des polymères utilisés et des conditions de textu- ration. Les fils traités pai texturation par fausse torsion et appartenant au type décrit ci-dessus sont, à titre d'exemple, particulièrement adaptés pour être utilisés dans des matériaux textiles en nappe. En particulier leur utilisation pour des tissus conduits à des effets nouveaux et exceptionnels pour ce qui concerne l'aspect, le toucher et le comportement au porter. L'invention a pour but de créer une bande de tissu en fils texturés par fausse torsion et composés de filaments indi- viduels du type à multicomposants à matrice et à segments, permettant d'obtenir, à l'état prêt à l'emploi, un toucher exceptionnel et nouveau, un bon aspect et d'excellentes pro- priétés au porter. L'invention concerne à cet effet une bande de tissu, composée de fils à multifilaments, qui, pour leur part, se composent de fibres à multicomposants essentiellement subdi- visées, du type à matrice et à segments, et présentant à des intervalles irréguliers des points de soudure concernant la totalité ou une partie seulement de la section transversale de chaque fil individuel à multifilaments, cette bande de tissu étant caractérisée en ce que la chaîne et la trame sont composées de fils d'aspect essentiellement indentique, pré- sentant chacun un titre d'environ 35 à 120 dtex, et des filaments individuels de la partie segments de respectivement quatre à huit fois 0, 2 dtex à 1,2 dtex,les fils individuels à multifilaments présentant environ 3 à 80 noeuds ou points de soudure par mètre, concernant la totalité ou une partie seulement de la section transversale de chaque fil individuel à multifilaments. D'une manière avantageuse, les fils individuels à multi- filaments utilisés pour la chaîne et la trame présentent un titre d'environ 40 à 80 dtex, les filaments individuels étant des filaments du type à matrice et à segments, essentiellement subdivisés en leurs composants matrice et segments, ces filaments présentent, avant leur subdivision, six segments séparés les uns des autres par une matrice en forme d'étoile, le rapport des sections de la matrice et des segments dans la section non subdivisée du filament individuel étant comprise entre environ 15: 85 et 45: 55, et le titre individuel des différents segments se trouvant entre les noeuds de soudure étant compris entre environ 0,35 et 1,1 dtex. D'une manière avantageuse, le nombre de noeuds de soudage présentés par les différents fils à multifilaments est compris, sur le tissu fini, entre environ 10 et 75 par mètre. Le tissu peut être réalisé en armure, toile ou sergé. Une réalisation particulièrement intéressante de l'invention consiste en une bande de tissu textile du type décrit ci-dessus, dans laquelle les fils utilisés pour la chaine et la trame se coirposent de filaments individuels du type à matrice et à segments qui contiennent en tant que matrice 20% de polyamide 6, et, en tant que segments chacun au total 80% de téréphtalate de polyéthylène, subdivisés en six segments individuels séparés les uns des autres par une matrice en forme d'étoile à six branches, le titre individuel des fils à multifilaments étant de 50 dtex pour 15 filaments, et la chaîne présente 30 à 68 fils par cm, et la trame 30 à 44 fils par cm, la densité des noeuds de soudage, dans le tissu fini, étant d'environ 5 à 75 noeuds par mètre, tant sur les fils de chaîne que sur les fils de trame. De préférence, le tissu textile a une armure toile. Le compte des fils peut alors être d'environ 30 à 48 fils par cm dans la chaîne et d'environ 28 à 46 fils dans la trame. Une autre réalisation avantageuse de la bande de tissu selon l'invention présente en chaîne et en trame des fils individuels à multifilaments, du type à matrice et à segments, le titre de chaque fil à multifilaments étant de 76 dtex pour à 24 filaments individuels du type à matrice et à segments, le compte des fils dans le tissu étant d'environ 28 à 50 fils par cm pour la chaîne et d'environ 25 à 40-fils par cm pour la trame. Dans une autre réalisation préférée, l'on utilise pour la chaîne des fils du type décrit ci-dessus et présentant un titre de 50 dtex pour 15 filaments, la trame utilisant des fils de 76 dtex pour 20 à 24 filaments; il s'est avéré que le compte préféré des fils était d'environ 30 à 68 fils par cm dans la chaîne et d'environ 25 à 40 fils par cm dans la trame. Dans use autre réalisation de l'invention, la chaîne est formée de fils formés de filaments du type à matrice et à segments avec un titre de 76 dtex pour 20 à 24 filaments. La trame pos- sédant-des fils d'environ 100 à 110 dtex, pour un compte d'environ 28 à 50 fils par cm pourla chaîne et d'environ 22 à fils par cm pour la trame. Dans ce cas, les fils de titre dtex peuvent aussi être formés non pas de 15 filaments du type à matrice et à segments, mais par exemple de 12 à 20 filaments du type à matrice et à segments. Il s'est avéré que les propriétés de la bande de tissu selon l'invention, prête à l'emploi, dépendent essentiellement du titre individuel des différents segments des filaments, ainsi que de la densité, de la répartition et de la nature des noeuds de soudage, qui relient les filaments du type à matrice et à segments, subdivisés en leurs composants, sur la totalité ou une partie seulement de la section des fils; de cette manière, la structure individuelle des fils se maintient 24643 18 dans le tissu fini, bien que cela ne soit pas visible d'après l'aspect. Lé toucher du tissu fini peut varier entre de larges limites grâce au choix du nombre de noeuds de soudage, et il s'est avéré que les bandes de tissu selon l'invention présen-. taient un toucher très proche de la soie, en particulier sous la forme décrite ci-dessus comme étant particulièrement intéres- sante. Le nombre des noeuds de soudage créés lors du traitement de texturation et restant dans le tissu fini dépend non seu- lement de la structure du matériau utilisé pour la constitu- tion des filaments du type à matrice et à segments, mais surtout, et dans une grande mesure, de la température de fixation utilisée lors du processus de texturation et du temps de séjour dans le dispositif de fixation. Il s'est avéré que des températures comprises entre environ 212 et 2250C, lors de l'utilisation du polyamide 6 en tant que matériau pour la matrice et de téréphtalate de polyéthylène en tant que matériau pour lessegments, étaient particulièrement avantageuses, des températures de fixation comprises entre environ 214 et environ 2250C étant importantes, en particulier pour les traitements sur des matériels de tissage travaillant à grande vitesse. De plus, un traitement de la bande textile à l'aide d'un solvant abaissant la température de rétrécissement nul du ou des polymères utilisés pour les segments d'au moins 1000C, ce traitement étant exécuté après la fabrication de là bande textile, joue un rôle particulièrement important; ce solvant est de préférence le chlorure de méthylène. Dans ce type de traitement, le processus de subdivision des filaments du type à matrice et à segments, déjà amorcé lors de la texturation des fils individuels, est conduit à son terme. Par-ailleurs, on assiste à une ouverture d'une partie des noeuds existant lors du traitement, qui facilitent la transformation et le traitement et qui rendent inutile l'encollage ou tout autre traitement destiné à obtenir un fil "fermé", permettant ainsi d'obtenir un toucher agréable et les caractéristiques préférées d'aspect et de comportement au porter. L'invention sera mieux comprise en regard des micro- graphies annexées, qui représentent un exemple de réalisation de l'invention. Les micrographies ont été obtenues au microscope électro- nique à balayage, et présentent un exemple du tissu selon l'invention avant et après le traitement avec le solvant, par exemple le chlorure de méthylène. Les figures 1 et 2 représentent un tissu selon l'inven- tion, respectivement à l'échelle 50: 1 et 100:1, avant le traitement au solvant. Les figures 3 et 4 présentent le même tissu, respecti- vement à l'échelle 50: 1 et 100: 1, mais après le traitement au solvant. Bien entendu, l'invention n'est pas limitée aux exemples de réalisation ci-dessus décrits et représentés, à partir desquels on pourra prévoir d'autres modes et d'autres formes de réalisation, sans pour cela sortir du cadre de l'invention. REVENDICATIONS 1. Bande de tissu formée de fils à multifilaments qui, pour leur part, se composent de fibres à multicomposants, essentiellement subdivisées du type à matrice -et. segments, et présentant à des intervalles irréguliers des points de soudage portant sur la totalité ou une partie seulement de la section de chacun des fils à multifilaments, bande carac- térisée en ce que la chaîne et la trame du tissu sont composées de fils ayant essentiellement le même aspect présentant chacun un titre d'environ 35 à 120 dtex et des filaments individuels de la partie segments de respectivement quatre à huit fois 0,2 à 1,2 dtex, les différents fils à multifilaments possédant entre environ 3 et 80 noeuds de soudage par mètre englobant la totalité ou une partie seulement de la section de chaque fil. 2. Bande de tissu selon la revendication 1, caractérisée en ce que les fils individuels à multifilaments contenus à la fois dans la chatne et dans la trame présentent un titre d'environ 40 à 80 dtex, les filaments individuels étant des filaments essentiellement subdivisés en leurs composants matrice et segments, ces filaments présentant, avant la sub- division, six- segments séparés les uns des autres par une matrice en forme d'étoile, le rapport des sections de la matrice et des segments dans la section non-subdivisée du filament étant d'environ 15: 85 à 45, et le titre individuel des segments se trouvant sous la forme de fibres individuelles entre les noeuds de soudage étant compris entre environ 0, 35 et 1,1 dtex. 3. Bande de tissu selon la revendication 1 ou 2, carac- térisée en ce que le nombre des noeuds de soudage dans les * fils à multifilaments est en moyenne compris entre environ 10 et 75 par mètre. 4. Bande de tissu selon l'une quelconque des revendica- tions 1 ou 2, caractérisée en ce que le nombre des noeuds de soudage dans les fils à multifilaments est compris entre environ 5 et 65 par mètre. 5. Bande de tissu selon l'une quelconque des revendi- cations 1 à 4, caractérisée en ce qu'elle est réalisée avec une armure toile. 6. Bande de tissu selon l'une quelconque des revendi- cations 1 à 4, caractérisée en ce qu'elle est réalisée en armure sergé. 7. Bande de tissu selon l'une quelconque des revendi- cations 1 à 6, caractérisée en ce que le compte de fils dans la chaîne est compris entre environ 30 et environ 80 fils par cm, ce compte étant d'environ 26 à 56 fils par cm dans la trame. 8. Bande de tissu selon l'une quelconque des revendica- tions 1 à 7, caractérisée en ce que les fils utilisés pour la chaîne et la trame sont formés de filaments individuels du type à matrice et à segments, qui contiennent environ 20% de polyamide 6 en tant que matrice et au total environ 80% de téréphtalate de polyéthylène en tant que segments subdivisés en six segments individuels séparés les uns des autres par la matrice centrale en forme d'étoile à six branches, que le titre individuel desdits fils à multifilaments est d'environ dtex pour 15 filaments, la chaîne possédant 30 à 68 fils par cm et la trame 30 à 44 fils par cm, et la densité des noeuds de soudage dans le tissu fini étant d'environ 10 à 75 noeuds par mètre de longueur de fil, tant dans les fils à multifilaments de chaîne que de trame. 9. Bande de tissu selon la revendication 8, caractérisée en ce que le titre individuel des fils est d'environ 76 dtex pour 20 à 24 filaments du type à matrice et à segments, le compte des fils dans le tissu étant d'environ 28 à 50 fils par cm pour la chaîne et d'environ 25 à 40 fils par cm pour la trame. 10. Bande de tissu selon l'une quelconque des revendica- tions 1 à 6, caractérisée en ce que les fils individuels à filaments du type à matrice et à segments présentent pour la chaîne un titre d'environ 50 dtex pour 15 filaments et pour la trame un titre d'environ 76 dtex pour 20 à 24 filaments, le compte des fils dans la chaîne étant d'environ 30 à 68 fils par cm, et d'environ 25 à 40 fils par cm pour la trame. 11. Bande de tissu selon l'une quelconque des revendi- cations 1 à 6, caractérisée en ce que les fils individuels à filaments du type à matrice et à segments présentent pour la chaîne un titre de 76 dtex pour 20 à 24 filaments et pour la trame un titre d'environ 100 à 110 dtex pour 25 à 40 filaments, le compte de fils dans la chaîne étant d'environ 28 à 50 fils par cm, et d'environ 22 à 35 fils par cm dans la trame. 12. Bande de tissu selon la revendication 8 ou 10, caractérisée en ce que les fils individuels à multifilaments de titre 50 dtex, sont composés de 12 à 20 filaments du type à matrice et à segments.